(57)【特許請求の範囲】
【請求項１】
金型内に充填された粉体材料を挟み込んで、２面の受圧面を加圧成形し、免震装置用の免震プラグを成形するに当たり、
粉体材料の２面の受圧面を周辺部に比し中央部が突出した形状に夫々加圧成形し、
次いで、粉体材料の２面の受圧面を平面状に加圧成形することを特徴とする免震プラグの製造方法。
【請求項２】
前記粉体材料の２面の受圧面を周辺部に比し中央部が突出した形状に夫々加圧成形する工程の前に、
粉体材料の２面の受圧面のうち、一方の面を周辺部に比し中央部が陥没した形状に、他方の面を周辺部に比し中央部が突出した形状に夫々加圧成形し、
次いで、該一方の面を周辺部に比し中央部が突出した形状に、該他方の面を周辺部に比し中央部が陥没した形状に夫々加圧成形する、請求項１に記載の免震プラグの製造方法。
【請求項３】
前記粉体材料は、塑性流動材及び硬質充填材からなる、請求項１又は２に記載の免震プラグの製造方法。
【請求項４】
請求項１〜３のいずれか一項に記載の免震プラグの製造方法を用いて製造される免震プラグ。
【請求項５】
粉体材料が充填される金型、及び該金型内の粉体材料を加圧成形させる対向する一対のスタンパを複数対具える免震装置用の免震プラグの製造装置において、
前記対向する一対のスタンパは、スタンパの中心部が外周部よりも突出した形状の加圧面を有する突出スタンパ及びスタンパの中心部が外周部よりも陥没した形状の加圧面を有する陥没スタンパからなるもの、スタンパの中心部が外周部よりも陥没した形状の加圧面を有する陥没スタンパからなるもの、及び、加圧方向に直交する平面状の加圧面を有する平面スタンパからなるものであることを特徴とする免震プラグの製造装置。
【発明の詳細な説明】
【技術分野】
【０００１】
この発明は、免震装置の減衰性能及び変位追従性を向上させ得る免震プラグを製造する方法、並びにかかる製造方法を実施するための製造装置に関する。
【背景技術】
【０００２】
従来、ゴム等の粘弾性的性質を有する軟質板と鋼板等の硬質板とを交互に積層した免震構造体が、免震装置の支承等として使用されている。このような免震構造体の中には、例えば、軟質板と硬質板とからなる積層体の中心に中空部を形成し、該中空部の内部に免震プラグが圧入されたものがある。
【０００３】
上記免震プラグとしては、全体が鉛からなるものが使用されることが多く、地震の発生に伴って積層体が剪断変形する際に、かかる免震プラグが塑性変形することで振動のエネルギーを吸収する。しかしながら、鉛は、環境負荷が大きく、また、廃却時等に要するコストが大きい。そのため、鉛の代替材料を用いても、充分な減衰性能、変位追従性等を有する免震プラグの開発が試みられている。
【０００４】
例えば、特許文献１には、鉛免震プラグに代えて、積層体の中空部に塑性流動材及び硬質充填材からなり、硬質充填材の隙間を塑性流動材で充填するようにした粉体材料を封入した免震装置が提案されている。かかる免震プラグは、鉛免震プラグと同様、長期の使用に際しても、その減衰性能及び変位追従性が安定して確保される。なお、塑性流動材としては、天然ゴムやアクリルゴムなどがあり、硬質充填材としては、ステンレス鋼粉、鉄粉などの金属粉体などがある。かかる免震プラグは、金型内に充填された粉体材料を加圧方向に直交する平面状の加圧面を有するスタンパにより所定の面圧にて加圧成形することで製造される。
【先行技術文献】
【特許文献】
【０００５】
【特許文献１】特開２００６−３１６９９０号公報
【発明の概要】
【発明が解決しようとする課題】
【０００６】
特許文献１に記載の免震プラグを具える免震装置は、鉛からなる免震プラグを使用することなく、減衰特性及び変位追従性が長期にわたり安定して確保されているものの、近年の建設物の大型化、高層化を背景に、免震装置の更なる性能向上が求められており、そのことから、免震装置の減衰特性及び変位追従性の更なる向上が希求されている。また、特許文献１には、この免震プラグの製造方法についても言及されているが、一般的な粉体材料の加圧成形法の域を出るものではない。
【０００７】
そこで、この発明の目的は、これまで充分に着目、検討されてこなかった免震プラグの製造方法について改良を図ることにより、材料に鉛を使用することなく、免震装置の減衰性能及び変位追従性を更に向上させ得る免震プラグを有利に製造する方法を提供することにある。また、この発明の更なる目的は、かかる製造方法を実施し得る免震プラグの製造装置を提供することにある。
【課題を解決するための手段】
【０００８】
前記目的を達成するため、第一発明は、金型内に充填された粉体材料を挟み込んで、２面の受圧面を加圧成形し、免震装置用の免震プラグを成形するに当たり、粉体材料の２面の受圧面を周辺部に比し中央部が突出した形状に夫々加圧成形し、次いで、粉体材料の２面の受圧面を平面状に加圧成形することを特徴とする免震プラグの製造方法である。
【０００９】
また、第一発明において、粉体材料の２面の受圧面を周辺部に比し中央部が突出した形状に夫々加圧成形する工程の前に、粉体材料の２面の受圧面のうち、一方の面を周辺部に比し中央部が陥没した形状に、他方の面を周辺部に比し中央部が突出した形状に夫々加圧成形し、次いで、該一方の面を周辺部に比し中央部が突出した形状に、該他方の面を周辺部に比し中央部が陥没した形状に夫々加圧成形することが好ましい。
【００１０】
更に、第一発明において、粉体材料は、塑性流動材及び硬質充填材からなることが好ましい。
【００１１】
第二発明は、上述した第一発明の免震プラグの製造方法を用いて製造される免震プラグである。
【００１２】
第三発明は、粉体材料が充填される金型、及び該金型内の粉体材料を加圧成形させる対向する一対のスタンパを複数対具える免震装置用の免震プラグの製造装置において、かかる一対のスタンパは、スタンパの中心部が外周部よりも突出した形状の加圧面を有する突出スタンパ及びスタンパの中心部が外周部よりも陥没した形状の加圧面を有する陥没スタンパからなるもの、スタンパの中心部が外周部よりも陥没した形状の加圧面を有する陥没スタンパからなるもの、及び、加圧方向に直交する平面状の加圧面を有する平面スタンパからなるものであることを特徴とする免震プラグの製造装置である。
【発明の効果】
【００１３】
この発明によれば、鉛の代替材料である粉体材料を用いて、これを加圧成形する際に、粉体材料の流動が強制されるために、空気含有率の小さい成形品を得ることができる。従って、免震装置の減衰性能及び変位追従性の向上に大きく寄与する免震プラグを提供することが可能となる。また、この発明に従う製造方法により、成形性に優れた免震プラグの提供が可能となる。更に、空気含有率の小さな免震プラグを製造するために適した製造装置を提供することが可能となる。
【図面の簡単な説明】
【００１４】
【図１】（ａ）〜（ｌ）は、この発明に従う免震プラグの製造工程を示した図である。
【図２】（ａ）は、この発明に従って製造された免震プラグを圧入した免震装置の上面図であり、（ｂ）は、かかる免震装置の断面図である。
【図３】（ａ）は、充分に圧縮されていない粉体材料の硬質充填材の相互配置を示した図であり、（ｂ）は、充分に圧縮された粉体材料の硬質充填材の相互配置を示した図である。
【図４】（ａ）〜（ｉ）は、その他の免震プラグの製造工程を示した図である。
【図５】（ａ）及び（ｂ）は、この発明に従うその他の免震プラグの製造工程にて使用される一対のスタンパを示した図である。
【図６】（ａ）及び（ｂ）は、この発明に従うその他の免震プラグの製造工程にて使用される一対のスタンパを示した図である。
【図７】（ａ）〜（ｆ）は、この発明に従うその他の免震プラグの製造工程を示した図である。
【発明を実施するための形態】
【００１５】
次に、図面を参照しつつ、この発明の実施形態を説明する。図１（ａ）〜（ｌ）は、この発明に従う免震プラグの製造工程を示した図である。図２（ａ）は、この発明に従って製造された免震プラグを圧入した免震装置の上面図であり、図２（ｂ）は、かかる免震装置の断面図である。図３（ａ）は、充分に圧縮されていない粉体材料の硬質充填材の相互配置を示した図であり、図３（ｂ）は、充分に圧縮された粉体材料の硬質充填材の相互配置を示した図である。図４（ａ）〜（ｉ）は、この発明に従うその他の免震プラグの製造工程を示した図である。図５（ａ）及び（ｂ）は、この発明に従うその他の免震プラグの製造工程にて使用される一対のスタンパを示した図である。図６（ａ）及び（ｂ）は、この発明に従うその他の免震プラグの製造工程にて使用される一対のスタンパを示した図である。図７（ａ）〜（ｆ）は、この発明に従うその他の免震プラグの製造工程を示した図である。
【００１６】
この発明に従う免震プラグの製造装置１は、図１に示すように、塑性流動材Ａ及び硬質充填材Ｂからなる粉体材料２が充填される円筒形状の金型３、並びにかかる金型３内の粉体材料２を加圧する対向する一対のスタンパ５を２対具える。図１（ａ）〜（ｆ）に示す対向する一対のスタンパ５は、その中心部が外周部よりも加圧方向へ突出した錐体形状の加圧面４を有する突出スタンパ６と、その中心部が外周部よりも加圧方向に対し陥没した錐体形状の加圧面４を有する陥没スタンパ７である。図１（ｇ）〜（ｉ）に示す対向する一対のスタンパ５は、その中心部が外周部よりも加圧方向に対し陥没した錐体形状の加圧面４を有する陥没スタンパ７である。また、図１（ｊ）及び（ｋ）に示す別の対向する一対のスタンパ５は、加圧方向に直交する平面状の加圧面４を有する平面スタンパ８である。かかる製造装置を用いて、図１（ａ）〜（ｌ）の製造工程に示すように、金型３内に充填された粉体材料２を、上記した３対のスタンパ５により順次加圧することで免震装置用の免震プラグ９を成形する。以下にその詳細を説明する。
【００１７】
まず、図１（ａ）に示すように、金型３内に免震プラグ９の材料となる塑性流動材Ａ及び硬質充填材Ｂからなる粉体材料２を充填する。次いで、図１（ｂ）に示すように、突出スタンパ６を白抜きの矢印の方向に移動させて、錐体形状の加圧面４により粉体材料２を加圧成形し、粉体材料２の一方の受圧面１０の形状を、金型側の周辺部１１に比し中央部１２にて陥没した錐体形状に変形させる。このとき、粉体材料２の他方の受圧面１０の形状は、金型側の周辺部１１に比し中央部１２にて突出した錐体形状となっており、陥没スタンパ７により下方から粉体材料２が加圧成形されることとなる。そうすることにより、粉体材料２の両受圧面１０の形状が、中央部１１が周辺部１２よりも加圧方向に対し陥没した錐体形状のものと、中央部１１が周辺部１２よりも加圧方向に対し突出した錐体形状のものと夫々なる。次いで、図１（ｃ）に示すように、突出スタンパ６及び陥没スタンパ７を加圧方向とは反対の方向に引き上げてから、図１（ｄ）に示すように、突出スタンパ６と陥没スタンパ７との位置を置き換える。それから、図１（ｅ）に示すように、突出スタンパ６及び陥没スタンパ７を白抜きの矢印の方向に移動させて、突出スタンパ６及び陥没スタンパ７の加圧面４により粉体材料２の両受圧面１０を夫々加圧成形する。このとき、粉体材料２は、上記の突出した錐体形状の受圧面１０が陥没した錐体形状の受圧面１０へと変形し、一方、上記の陥没した錐体形状の受圧面１０が突出した錐体形状の受圧面１０へと変形することから、粉体材料２の流動が全体に強く促される。次いで、図１（ｆ）に示すように、突出スタンパ６及び陥没スタンパ７を加圧方向とは反対の方向に引き上げてから、図１（ｇ）に示すように、突出スタンパ６を陥没スタンパ７に置き換える。それから、図１（ｈ）に示すように、一対の陥没スタンパ７を白抜きの矢印の方向に移動させて、陥没スタンパ７の加圧面４により粉体材料２の両受圧面１０を夫々加圧成形する。このとき、粉体材料２の一方の面において、陥没した錐体形状の受圧面１０が突出した錐体形状の受圧面１０へと変形することから、粉体材料２の流動が全体に強く促される。そして、図１（ｉ）に示すように、一対の陥没スタンパ７を加圧方向とは反対の方向に引き上げてから、図１（ｊ）に示すように、それら陥没スタンパ７を、加圧方向に直交する平面状の加圧面４を有する平面スタンパ８に置き換える。次いで、図１（ｋ）に示すように、対向する一対の平面スタンパ８を白抜きの矢印の方向に移動させて、それらの加圧面４により粉体材料２の受圧面１０を加圧成形することにより、粉体材料２の流動を促しつつも、その受圧面１０の形状を平面状とし、その形状が整えられる。この加圧工程では、前記受圧面１０における周辺部１１及び中央部１２の変形量がともに大きくなることから、粉体材料２の流動が全体に強く促されることとなり、その結果、空気含有率を小さくした免震プラグ９が得られる。そして、このように加圧成形された免震プラグ９は、図１（ｌ）に示すように、金型３から抜き出され、免震装置１３への圧入に供される。かかる免震装置１３としては、例えば、図２（ａ）及び図２（ｂ）に示すような、ゴム板１４と鋼板１５とを交互に積層した積層体を具え、装置中央に免震プラグ９を配置した構造を有する免震装置１３がある。
【００１８】
一般に、免震プラグの減衰性能及び変位追従性を向上させるには、プラグ内の空気含有率を小さくすることが有効である。しかし、粉体材料が、ゴムなどの粘性を有する塑性流動材を含む場合、粉体材料の流動性が低下し、粉体材料内の空気が抜けにくい。従来の免震プラグの製造方法では、加圧方向に直交する平面状の加圧面を有するスタンパにより粉体材料を所定の面圧にて加圧して免震プラグを成形していたことから、受圧面から離間するほどに、粉体材料に負荷される圧縮力が小さくなる。そのことに伴い、受圧面から離間するほどに、粉体材料の空気含有率が大きくなっていた。すなわち、粉体材料の相互配置は、粉体材料が充分に流動しない領域においては、図３（ａ）に示すように、粉体材料相互間の隙間が大きく、空気の残留し易い配列となっており、その空気含有率が大きく、一方、粉体材料が充分に流動する領域においては、図３（ｂ）に示すように、粉体材料相互間の隙間が小さく、空気が残留し難い配列となっており、その空気含有率が小さい。かかる空気含有率の差により、免震プラグ内における硬度がばらつくこととなり、免震プラグ内における硬度の均一性が低下する。このように、免震プラグ内における硬度の均一性が低下すると、積層ゴム変形時の変形量が領域によって異なってしまい、変位追従性が低下することから、そのことに起因して、充分な減衰性能が得られない可能性がある。
このことから、発明者は、粉体材料の流動を全体に強く促し、粉体材料間の隙間を小さくして、粉体材料を全体に図３（ｂ）に示すような空気が残留し難い最密配置とすることにより、免震プラグの空気含有率を小さくし、硬度の均一性を向上させ、減衰性能及び変位追従性を向上し得ることを見出した。
【００１９】
粉体材料の流動を全体に強く促し、免震プラグの空気含有率を小さくすることを達成する手段として、上述の製造方法を採用した。上述したような工程により粉体材料２を加圧成形すると、粉体材料２が図１（ｂ）、（ｅ）、（ｈ）及び（ｋ）の黒い矢印にて示すような方向に積極的に流動することとなり、粉体材料２の流動が全体に強く促され、粉体材料２間の隙間が小さくなるため、粉体材料２全体が図３（ｂ）に示すような配置となる。その結果、免震プラグ９の空気含有率が全体に均一に小さくなり、かかる免震プラグ９を圧入した免震装置１３は、減衰性能及び変位追従性がともに向上する。なお、図４（ａ）〜（ｉ）に示すように、図１（ｇ）〜（ｉ）に示す工程を省略し、突出した錐体形状の受圧面１０及び陥没した錐体形状の受圧面１０を加圧方向に直交する平面状の加圧面４を有する平面スタンパ８により加圧成形すると、粉体材料２の流動が全体に強く促され、空気含有率を小さくした免震プラグ９が得られる。しかし、陥没した錐体形状の受圧面１０を平面スタンパ８により加圧成形すると、図４（ｈ）及び（ｉ）に示すように、免震プラグ９が所定の円筒形状に成形されずに受圧面１０に陥没した部分が残ってしまう。そのことから、図１（ｇ）〜（ｉ）に示す工程は所定の形状に成形する上でも欠くことのできない工程となっている。
また、突出スタンパ６と陥没スタンパ７とを組み合わせた対向する一対のスタンパ５の加圧面４の形状は、図１に示す形状に限定されるものではなく、例えば、図５（ａ）及び（ｂ）に示すように、突出スタンパ６の加圧面４を半球状に突出した形状とし、陥没スタンパ７の加圧面４を半球状に陥没した形状としたり、あるいは、図６（ａ）及び（ｂ）に示すように、突出スタンパ６の加圧面４をその先端に向かって段階的に縮径するような階段形状としたりすることが可能である。
【００２０】
或いは、図１に示す免震プラグの製造工程に替えて、所望される空隙率等に応じて、図７に示すような簡素化した免震プラグの製造工程を採用することも可能である。すなわち、まず、図７（ａ）に示すように、金型３内に免震プラグ９の材料となる塑性流動材Ａ及び硬質充填材Ｂからなる粉体材料２を充填する。次いで、図７（ｂ）に示すように、陥没スタンパ７を白抜きの矢印の方向に移動させて、加圧面４により粉体材料２を加圧成形し、粉体材料２の一方の受圧面１０の形状を、金型側の周辺部１１に比し中央部１２にて突出した錐体形状に変形させる。そうすることにより、粉体材料２の両受圧面１０の形状が、中央部１１が周辺部１２よりも加圧方向に対し突出した錐体形状のものとなり、粉体材料２の流動が促される。次いで、図７（ｃ）に示すように、両陥没スタンパ７を加圧方向とは反対の方向に引き上げてから、図７（ｄ）に示すように、それら陥没スタンパ７を、加圧方向に直交する平面状の加圧面４を有する平面スタンパ８に置き換える。次いで、図７（ｅ）に示すように、対向する一対の平面スタンパ８を白抜きの矢印の方向に移動させて、それらの加圧面４により粉体材料２の受圧面１０を加圧成形することにより、粉体材料２の流動を促しつつも、その受圧面１０の形状を平面状とし、その形状が整えられる。この加圧工程では、前記受圧面１０における周辺部１１及び中央部１２の変形量がともに大きくなることから、粉体材料２の流動が全体に強く促されることとなり、その結果、空気含有率を小さくした免震プラグ９が得られる。そして、このように加圧成形された免震プラグ９は、図７（ｆ）に示すように、金型３から抜き出され、免震装置１３への圧入に供される。なお、図１に示す製造工程に比して、図７に示す製造工程を採用すると、加圧成形をする工程が減り、粉体材料２の流動が促される回数が少なくなることから、得られる免震プラグ９の空気含有率がより大きくなってしまう可能性があります。
【００２１】
上記してきた粉体材料２を構成する塑性流動材Ａに含まれる物質としては、（天然ゴム、ポリブタジエンゴム、アクリルゴム、シリコンゴム、ポリウレタン、ウレタン系エラストマーなどの）エストラマー成分、（ロジン樹脂、フェノール樹脂などの）樹脂、カーボンブラック、（フタル酸、マレイン酸、クエン酸などの）可塑剤、（ヒマシ油、アマニ油、ナタネ油などの）軟化材などが挙げられる。また、硬質充填材Ｂに含まれる物質としては、銅粉、ステンレス鋼粉、ジルコニウム粉、タングステン粉、青銅粉、アルミニウム粉、ニッケル粉、モリブデン粉、チタン粉、鉄粉などの金属粉体や金属化合物が挙げられる。なお、塑性流動材Ａと硬質充填材Ｂの夫々について選定される材料の組成、含有率、組み合わせ等は、免震プラグ９に所望される性能に応じて適宜変更することができる。
【００２２】
また、異なる形状の加圧面４を有する複数のスタンパ５を並列配置し、この列に沿って金型３を移動させ、上記した複数対の対向するスタンパ５を用いて順次粉体材料２を加圧成形することにより、免震プラグ９を製造するような装置構成とすることが可能である。あるいは、逆に、金型３の位置を固定し、前記並列させたスタンパ５を順次移動させて、それらスタンパ５を用いて粉体材料２を連続的に加圧成形することにより、免震プラグ９を製造するような装置構成とすることも可能である。後者の装置構成は省スペース化の観点から好ましい。
【００２３】
なお、上述したところは、この発明の実施形態の一部を示したにすぎず、この発明の趣旨を逸脱しない限り、これらの構成を相互に組み合わせたり、種々の変更を加えたりすることができる。例えば、図１に示す例では、粉体材料２の受圧面１０を異なる形状に２回又は３回圧縮変形させて免震プラグ９を製造しているが、所望の空気含有率に応じて、かかる圧縮工程を更に繰り返し実施することも可能である。また、図示は省略するが、対向する一対のスタンパ５により粉体材料２を加圧成形する場合に、両方のスタンパ５に移動させて加圧成形するだけでなく、一方のスタンパ５のみを移動させて粉体材料２を加圧成形することも可能である。
【実施例】
【００２４】
次に、一対の平面スタンパにより加圧成形することにより製造した免震プラグ（従来例免震プラグ）、一対の突出スタンパにより加圧成形することにより製造した免震プラグ（比較例免震プラグ１）、図４に記載の製造方法を用いて製造した免震プラグ（比較例免震プラグ２及び３）、図７に示したところに従うこの発明の製造方法を用いて製造した免震プラグ（実施例免震プラグ１）、及び、図１に示したところに従うこの発明の製造方法を用いて製造した免震プラグ（実施例免震プラグ２及び３）、を夫々試作し、それらの性能評価を行ったので、以下に説明する。
【００２５】
従来例免震プラグは、以下に説明する方法により製造した。はじめに、計算比重が５．２０４ｇ／ｃｍ３であり、表１に示す組成を有する塑性流動材及び硬質充填材からなる粉体材料を、内径が１６０．０ｍｍの円筒状の金型内に９．０ｋｇ充填する。それから、一対の平面スタンパを金型内に押し込むように水平方向に移動させて、粉体材料の流動を促しつつ、１２３．５Ｎ／ｍｍ２の面圧にて加圧成形することで免震プラグを製造した。
【００２６】
比較例免震プラグ１は、以下に説明する方法により製造した。はじめに、計算比重が５．２０４ｇ／ｃｍ３であり、表１に示す組成を有する塑性流動材及び硬質充填材からなる粉体材料を、内径が１６０．０ｍｍの円筒状の金型内に９．０ｋｇ充填する。それから、一対の突出スタンパを金型内に押し込むように水平方向に移動させて、粉体材料を促しつつ、４９．０Ｎ／ｍｍ２の面圧にて加圧成形する。次いで、一対の平面スタンパを金型内に押し込むように水平方向に移動させて、粉体材料の流動を促しつつ、１２３．５Ｎ／ｍｍ２の面圧にて加圧成形することで比較例免震プラグ１を製造した。
比較例免震プラグ２は以下に説明する方法により製造した。はじめに、図４（ａ）に示すように、計算比重が５．２０４ｇ／ｃｍ３であり、表１に示す組成を有する塑性流動材及び硬質充填材からなる粉体材料を、内径が１６０．０ｍｍの円筒状の金型内に９．０ｋｇ充填する。それから、図４（ｂ）に示すように、突出スタンパを矢印の方向に移動させて、突出スタンパを金型内に押し込むように水平方向に移動させて、粉体材料の流動を促しつつ、４９．０Ｎ／ｍｍ２の面圧にて加圧成形する。次いで、図４（ｃ）〜（ｅ）に示すように、突出スタンパと陥没スタンパの位置を置き換えて、突出スタンパ及び陥没スタンパを金型内に押し込むように水平方向に移動させて、粉体材料の流動を促しつつ、４９．０Ｎ／ｍｍ２の面圧にて加圧成形する。次いで、図４（ｆ）〜（ｈ）に示すように、突出スタンパ及び陥没スタンパを平面スタンパに置き換えて、平面スタンパを金型内に押し込むように水平方向に移動させて、粉体材料の流動を促しつつ、１２３．５Ｎ／ｍｍ２の面圧にて加圧成形することで免震プラグ（図４（ｉ））を製造した。比較例免震プラグ３は、突出スタンパと陥没スタンパにより粉体材料を加圧成形する際の面圧を４９．０Ｎ／ｍｍ２から７８．４Ｎ／ｍｍ２に変更した以外は、比較例免震プラグ１と同じ条件により製造したものである。
【００２７】
実施例免震プラグ１は以下に説明する方法により製造した。はじめに、図７（ａ）に示すように、計算比重が５．２０４ｇ／ｃｍ３であり、表１に示す組成を有する塑性流動材及び硬質充填材からなる粉体材料を、内径が１６０．０ｍｍの円筒状の金型内に９．０ｋｇ充填する。それから、図７（ｂ）に示すように、突出スタンパを矢印の方向に移動させて、陥没スタンパを金型内に押し込むように水平方向に移動させて、粉体材料の流動を促しつつ、４９．０Ｎ／ｍｍ２の面圧にて加圧成形する。次いで、図７（ｃ）〜（ｅ）に示すように、一対の陥没スタンパを一対の平面スタンパに置き換えて、平面スタンパを金型内に押し込むように水平方向に移動させて、粉体材料の流動を促しつつ、１２３．５Ｎ／ｍｍ２の面圧にて加圧成形することで免震プラグ（図７（ｆ））を製造した。
実施例免震プラグ２は以下に説明する方法により製造した。はじめに、図１（ａ）に示すように、計算比重が５．２０４ｇ／ｃｍ３であり、表１に示す組成を有する塑性流動材及び硬質充填材からなる粉体材料を、内径が１６０．０ｍｍの円筒状の金型内に９．０ｋｇ充填する。それから、図１（ｂ）に示すように、突出スタンパを矢印の方向に移動させて、突出スタンパを金型内に押し込むように水平方向に移動させて、粉体材料の流動を促しつつ、４９．０Ｎ／ｍｍ２の面圧にて加圧成形する。次いで、図１（ｃ）〜（ｅ）に示すように、突出スタンパと陥没スタンパの位置を置き換えて、突出スタンパ及び陥没スタンパを金型内に押し込むように水平方向に移動させて、粉体材料の流動を促しつつ、４９．０Ｎ／ｍｍ２の面圧にて加圧成形する。次いで、図１（ｆ）〜（ｉ）に示すように、一方の突出スタンパを陥没スタンパに置き換えて、両陥没スタンパを金型内に押し込むように水平方向に移動させて、粉体材料の流動を促しつつ、４９．０Ｎ／ｍｍ２の面圧にて加圧成形する。次いで、図１（ｊ）及び（ｋ）に示すように、陥没スタンパを平面スタンパに置き換えて、平面スタンパを金型内に押し込むように水平方向に移動させて、粉体材料の流動を促しつつ、１２３．５Ｎ／ｍｍ２の面圧にて加圧成形することで免震プラグ（図１（ｌ））を製造した。
実施例免震プラグ３は、突出スタンパと陥没スタンパにより粉体材料を加圧成形する際の面圧を４９．０Ｎ／ｍｍ２から７８．４Ｎ／ｍｍ２に変更し、一対の陥没スタンパにより粉体材料を加圧成形する際の面圧を４９．０Ｎ／ｍｍ２から７８．４Ｎ／ｍｍ２に変更した以外は、実施例免震プラグ２と同じ条件により製造したものである。
なお、かようにして製造された免震プラグの直径は１６０．０ｍｍであり、高さは約８９．２ｍｍである。製造された免震プラグの空気含有率は、金型内に充填される粉体材料の計算比重に対する、製造された免震プラグの実比重から算出した。
【００２８】
【表１】
0005442464.tif 000002
【００２９】
＊１  （天然ゴム）
未加硫、ＲＳＳ＃４
＊２  （ポリブタジエンゴム（低シス））
未加硫、旭化成製「ジエンＮＦ３５Ｒ」
＊３  カーボンブラック
ＩＳＡＦ、東海カーボン製「シースト６Ｐ」
＊４  樹脂
日本ゼオン製「ゼオファイン」、新日本石油化学製「日石ネオポリマー１４０」、丸善石油化学製「マルカレッツＭ−８９０Ａ」、「ゼオファイン」：「日石ネオポリマー１４０」：「マルカレッツＭ−８９０Ａ」＝４０：４０：２０（質量比）
＊５  可塑剤
ジオクチルアジペート（ＤＯＡ）
＊６  その他の配合剤
亜鉛華、ステアリン酸、老化防止剤［住友化学製「アンステージ６Ｃ」、ワックス［新日本石油製「プロトワックス１」］、亜鉛華：ステアリン酸：老化防止剤：ワックス＝４：５：３：１（質量比）
【００３０】
その結果、従来例免震プラグの実比重が４．８８６ｇ／ｃｍ３となり、その空気含有率が６．１１％であった。比較例免震プラグ１の実比重が４．９３９ｇ／ｃｍ３となり、その空気含有率が５．０９％であった。比較例免震プラグ２の実比重は、４．９５３ｇ／ｃｍ３となり、その空気含有率が４．８２％であった。比較例免震プラグ３の実比重が４．９７０ｇ／ｃｍ３となり、その空気含有率が４．５０％であった。実施例免震プラグ１の実比重が４．９３９ｇ／ｃｍ３となり、その空気含有率が５．０９％であった。実施例免震プラグ２の実比重が４．９８２ｇ／ｃｍ３となり、空気含有率が４．２７％であった。更に、実施例免震プラグ３の実比重が４．９９５ｇ／ｃｍ３となり、その空気含有率が４．０２％であった。
また、製造された比較例免震プラグ１〜３の受圧面には、窪みが生じ、成形不良が生じていたのに対し、その他の免震プラグ２の受圧面には、何ら成形不良が生じていなかった。
以上のことを総合すると、成形不良を生じさせずに、空気含有率が有利に低下していたのは、実施例免震プラグ１〜３であった。特に、加圧成形の回数の多い、実施例免震プラグ２及び３において、空気含有率が顕著に低下していた。
【産業上の利用可能性】
【００３１】
以上の説明から明らかなように、この発明によって、正確に所定の形状に成形可能であり、材料に鉛を使用することなく、免震装置の減衰性能及び変位追従性を向上させ得る免震プラグの製造方法、並びにかかる製造方法を実施し得る免震プラグの製造装置を提供することが可能となった。
【符号の説明】
【００３２】
１  免震プラグの製造装置
２  粉体材料
３  金型
４  加圧面
５  スタンパ
６  突出スタンパ
７  陥没スタンパ
８  平面スタンパ
９  免震プラグ
１０  受圧面
１１  受圧面の周辺部
１２  受圧面の中央部
１３  免震装置
１４  ゴム板
１５  鋼板
Ａ  塑性流動材
Ｂ  硬質充填材
【図１】
0005442464.tif 000003
【図２】
0005442464.tif 000004
【図３】
0005442464.tif 000005
【図４】
0005442464.tif 000006
【図５】
0005442464.tif 000007
【図６】
0005442464.tif 000008
【図７】
0005442464.tif 000009